(57)【要約】      （修正有）【課題】画像形成装置の小型化、高速化に伴う、感光体の小径化、周速の早いプロセスに対応でき、しかも耐光性に優れた電子写真感光体等の提供。【解決手段】支持体２０１上に少なくとも電荷発生層２０２と、電荷輸送層２０３とを有してなり、前記電荷輸送層が特定のトリフェニルアミン系ビススチリル化合物を電荷輸送物質、及び下記一般式（ＩＩ）で表される添加剤を含有する電子写真感光体である。2010164639.tif 000068【選択図】図１
2010164639.tif 000002
【特許請求の範囲】
【請求項１】
支持体と、該支持体上に少なくとも電荷発生層と、電荷輸送層とを有してなる電子写真感光体において、
前記電荷輸送層が下記一般式（Ｉ）で表される電荷輸送物質、及び下記一般式（ＩＩ）で表される添加剤を含有することを特徴とする電子写真感光体。
【化５１】
2010164639.tif 000054
ただし、前記一般式（Ｉ）中、Ｒ１〜Ｒ３は、各々独立に水素原子、ハロゲン原子、置換基を有していてもよいアルキル基、及び置換基を有していてもよいアルコキシ基のいずれかを表す。
【化５２】
2010164639.tif 000055
ただし、前記一般式（ＩＩ）中、Ｒ４及びＲ５は、いずれもターシャリーブチル基を表し、Ｒ６及びＲ７は、いずれも置換基を有していてもよいアルキル基、及び置換基を有していてもよいアリール基のいずれかを表す。
【請求項２】
一般式（ＩＩ）で表される添加剤が、最大吸収波長が３００ｎｍ以上３７０ｎｍ以下に有し、７３０ｎｍ以上８００ｎｍ以下に吸収波長を持たない請求項１に記載の電子写真感光体。
【請求項３】
一般式（Ｉ）で表される電荷輸送物質が、下記構造式（Ｉａ）で表される化合物を含有する請求項１から２のいずれかに記載の電子写真感光体。
【化５３】
2010164639.tif 000056
【請求項４】
一般式（Ｉ）で表される電荷輸送物質が、下記構造式（Ｉｂ）で表される化合物を含有する請求項１から２のいずれかに記載の電子写真感光体。
【化５４】
2010164639.tif 000057
【請求項５】
一般式（Ｉ）で表される電荷輸送物質が、下記構造式（Ｉｃ）で表される化合物を含有する請求項１から２のいずれかに記載の電子写真感光体。
【化５５】
2010164639.tif 000058
【請求項６】
一般式（Ｉ）で表される電荷輸送物質が、下記構造式（Ｉｄ）で表される化合物を含有する請求項１から２のいずれかに記載の電子写真感光体。
【化５６】
2010164639.tif 000059
【請求項７】
一般式（Ｉ）で表される電荷輸送物質が、下記構造式（Ｉｅ）で表される化合物を含有する請求項１から２のいずれかに記載の電子写真感光体。
【化５７】
2010164639.tif 000060
【請求項８】
一般式（ＩＩ）で表される添加剤が、下記構造式（ＩＩａ）で表される化合物を含有する請求項１から７のいずれかに記載の電子写真感光体。
【化５８】
2010164639.tif 000061
ただし、前記構造式（ＩＩａ）中、ｔ−Ｂｕはターシャリーブチル基、Ｍｅはメチル基を表す。
【請求項９】
一般式（ＩＩ）で表される添加剤が、下記構造式（ＩＩｂ）で表される化合物を含有する請求項１から７のいずれかに記載の電子写真感光体。
【化５９】
2010164639.tif 000062
ただし、前記構造式（ＩＩｂ）中、ｔ−Ｂｕはターシャリーブチル基、Ｍｅはメチル基を表す。
【請求項１０】
一般式（ＩＩ）で表される添加剤が、下記構造式（ＩＩｃ）で表される化合物を含有する請求項１から７のいずれかに記載の電子写真感光体。
【化６０】
2010164639.tif 000063
ただし、前記構造式（ＩＩｃ）中、ｔ−Ｂｕはターシャリーブチル基、ｎ−Ｐｒはｎ−プロピル基を表す。
【請求項１１】
一般式（ＩＩ）で表される添加剤が、下記構造式（ＩＩｄ）で表される化合物を含有する請求項１から７のいずれかに記載の電子写真感光体。
【化６１】
2010164639.tif 000064
ただし、前記構造式（ＩＩｄ）中、ｔ−Ｂｕはターシャリーブチル基、Ｍｅはメチル基を表す。
【請求項１２】
一般式（ＩＩ）で表される添加剤が、下記構造式（ＩＩｅ）で表される化合物を含有する請求項１から７のいずれかに記載の電子写真感光体。
【化６２】
2010164639.tif 000065
ただし、前記構造式（ＩＩｅ）中、ｔ−Ｂｕはターシャリーブチル基を表す。
【請求項１３】
一般式（ＩＩ）で表される添加剤が、下記構造式（ＩＩｆ）で表される化合物を含有する請求項１から７のいずれかに記載の電子写真感光体。
【化６３】
2010164639.tif 000066
ただし、前記構造式（ＩＩｆ）中、ｔ−Ｂｕはターシャリーブチル基を表す。
【請求項１４】
電荷輸送層が、ベンゾトリアゾール系紫外線吸収剤を含有する請求項１から１３のいずれかに記載の電子写真感光体。
【請求項１５】
電荷輸送層が、フェノール系酸化防止剤を含有する請求項１から１４のいずれかに記載の電子写真感光体。
【請求項１６】
電荷輸送層が２種のポリカーボネート樹脂を含み、該ポリカーボネート樹脂の１種が下記一般式（ＩＩＩ）で表される請求項１から１５のいずれかに記載の電子写真感光体。
【化６４】
2010164639.tif 000067
ただし、前記一般式（ＩＩＩ）中、ｎは、ポリカーボネート樹脂の粘度平均分子量が２０，０００〜５０，０００の範囲となる繰り返し数である。
【請求項１７】
電子写真感光体と、該電子写真感光体上にトナーで静電潜像を現像して可視像を形成する現像手段とを少なくとも有し、画像形成装置本体に着脱可能なプロセスカートリッジであって、
前記電子写真感光体が、請求項１から１６のいずれかに記載の電子写真感光体であることを特徴とするプロセスカートリッジ。
【請求項１８】
電子写真感光体と、該電子写真感光体上に静電潜像を形成する静電潜像形成手段と、前記静電潜像をトナーを用いて現像して可視像を形成する現像手段と、前記可視像を記録媒体に転写する転写手段と、前記記録媒体に転写された転写像を定着させる定着手段とを少なくとも有する画像形成装置であって、
前記電子写真感光体が、請求項１から１６のいずれかに記載の電子写真感光体であることを特徴とする画像形成装置。
【発明の詳細な説明】
【技術分野】
【０００１】
本発明は、電子写真方式のプリンター、複写機などに用いられる、自然光、短波長光に対し優れた耐久性を有する電子写真感光体、並びに該電子写真感光体を用いたプロセスカートリッジ及び画像形成装置に関する。
【背景技術】
【０００２】
電子写真感光体（以下、「感光体」、「静電潜像担持体」と称することがある）には、暗所で表面電荷を保持する機能、光を受容して電荷を発生する機能、同じく光を受容して電荷を輸送する機能とが必要である。一つの層でこれらの機能を併せ持ったいわゆる単層型感光体と、主として電荷発生に寄与する層と暗所での表面電荷と光受容時の電荷移動に寄与する層とに機能分離した層を積層したいわゆる機能分離積層型感光体とがある。
【０００３】
これらの感光体を用いた電子写真法による画像形成には、例えばカールソン方式が適用される。このカールソン方式での画像形成は、暗所での感光体へのコロナ放電による帯電、帯電された感光体表面上への原稿の文字や絵などの静電潜像の形成、形成された静電潜像のトナーによる現像、現像されたトナー像の紙などの支持体への定着により行われ、トナー像転写後の感光体は除電、残留トナーの除去、光除電などを行った後、再使用に供される。近年は電子写真法においても、デジタル化が進み、プリンターだけではなく、複写機の分野においても感光体に対する入力波長が近赤外光によるレーザー、あるいはＬＥＤによる露光が利用されるようになっている。
【０００４】
また、感光体においては、可とう性、熱安定性、成膜性などの利点により、有機物質を用いた電子写真感光体が実用化されてきた。最近では、感光層として電荷発生剤を含有する電荷発生層と、電荷輸送物質を含有する電荷輸送層とからなる機能分離積層型感光体が主流となっている。これらの中でも、有機顔料を電荷発生剤として蒸着層又は樹脂中に分散させた層を電荷発生層とし、有機低分子化合物を電荷輸送物質として樹脂中に分散させた層を電荷輸送層として用いる負帯電型感光体について数多く提案されている。
【０００５】
有機物質は、無機物質にはない多くの長所を持つが、同時に電子写真感光体に要求されるすべての特性を充分に満足するものは得られていない。即ち、繰り返し使用による帯電電位の低下、残留電位の上昇、感度変化等により、画像品質の劣化が引き起こされる。この劣化の原因について全てが解明されているわけではないが、要因の一つが感光体の耐光性である。通常、感光体は露光等に用いられる近赤外光には安定であるが、マシンの紙詰まり、あるいは部品の交換等のメンテナンスの際、感光体は外光に曝されることになる。これらの外光は、マシン内での露光量に比べはるかに強い光量であり、感光体にダメージを与える短波長光も多く含む。このような外光に曝された感光体は、帯電電位の低下、残留電位の上昇等の問題を生じる。外光からのダメージを防止するため、マシンの組み立て時には、短波長光カットの黄色蛍光灯を使用している。
【０００６】
一方、感光体自身については、紫外線吸収剤、酸化防止剤の感光層への添加、又は３８０ｎｍ〜４８０ｎｍ波長域に最大光吸収を持つ化合物の感光層への添加などが提案されている（特許文献１〜３参照）。
しかし、これらの提案では、前記化合物を添加することにより、それ自身がトラップとなり帯電電位の低下、残留電位の上昇をもたらすという課題がある。
また、特許文献４では、特定の電子移動材料と、特定のオキシチタニウムフタロシアニンからなる正孔移動材を組合せることにより、高感度でかつ経時劣化に耐える安定した単層型の電子写真感光体が提案されている。しかし、この提案には、電子移動材料を耐光剤として用いること、及びそのための工夫について開示も示唆もなく、単層型であるため、十分な耐光性を得ることはできないという問題がある。
【０００７】
したがって画像形成装置の小型化、高速化に伴う、感光体の小径化、及び周速の早いプロセスに対応でき、しかも耐光性に優れた電子写真感光体、並びに該電子写真感光体を用いたプロセスカートリッジ及び画像形成装置の速やかな提供が望まれているのが現状である。
【先行技術文献】
【特許文献】
【０００８】
【特許文献１】特開昭５８−１６３９４６号公報
【特許文献２】特開平１０−０４８８５６号公報
【特許文献３】特開平１１−１８４１０８号公報
【特許文献４】特開２００７−２７１９６２号公報
【発明の概要】
【発明が解決しようとする課題】
【０００９】
本発明は、従来における諸問題を解決し、以下の目的を達成することを課題とする。即ち、本発明は、画像形成装置の小型化、高速化に伴う、感光体の小径化、周速の早いプロセスに対応でき、しかも耐光性に優れた電子写真感光体、並びに該電子写真感光体を用いたプロセスカートリッジ及び画像形成装置を提供することを目的とする。
【課題を解決するための手段】
【００１０】
前記課題を解決するための手段としては、以下の通りである。即ち、
＜１＞  支持体と、該支持体上に少なくとも電荷発生層と、電荷輸送層とを有してなる電子写真感光体において、
前記電荷輸送層が下記一般式（Ｉ）で表される電荷輸送物質、及び下記一般式（ＩＩ）で表される添加剤を含有することを特徴とする電子写真感光体である。
【化１】
2010164639.tif 000003
ただし、前記一般式（Ｉ）中、Ｒ１〜Ｒ３は、各々独立に水素原子、ハロゲン原子、置換基を有していてもよいアルキル基、及び置換基を有していてもよいアルコキシ基のいずれかを表す。
【化２】
2010164639.tif 000004
ただし、前記一般式（ＩＩ）中、Ｒ４及びＲ５は、いずれもターシャリーブチル基を表し、Ｒ６及びＲ７は、いずれも置換基を有していてもよいアルキル基、及び置換基を有していてもよいアリール基のいずれかを表す。
＜２＞  一般式（ＩＩ）で表される添加剤が、最大吸収波長が３００ｎｍ以上３７０ｎｍ以下に有し、７３０ｎｍ以上８００ｎｍ以下に吸収波長を持たない前記＜１＞に記載の電子写真感光体である。
＜３＞  一般式（Ｉ）で表される電荷輸送物質が、下記構造式（Ｉａ）で表される化合物を含有する前記＜１＞から＜２＞のいずれかに記載の電子写真感光体である。
【化３】
2010164639.tif 000005
＜４＞  一般式（Ｉ）で表される電荷輸送物質が、下記構造式（Ｉｂ）で表される化合物を含有する前記＜１＞から＜２＞のいずれかに記載の電子写真感光体である。
【化４】
2010164639.tif 000006
＜５＞  一般式（Ｉ）で表される電荷輸送物質が、下記構造式（Ｉｃ）で表される化合物を含有する前記＜１＞から＜２＞のいずれかに記載の電子写真感光体である。
【化５】
2010164639.tif 000007
＜６＞  一般式（Ｉ）で表される電荷輸送物質が、下記構造式（Ｉｄ）で表される化合物を含有する前記＜１＞から＜２＞のいずれかに記載の電子写真感光体である。
【化６】
2010164639.tif 000008
＜７＞  一般式（Ｉ）で表される電荷輸送物質が、下記構造式（Ｉｅ）で表される化合物を含有する前記＜１＞から＜２＞のいずれかに記載の電子写真感光体である。
【化７】
2010164639.tif 000009
＜８＞  一般式（ＩＩ）で表される添加剤が、下記構造式（ＩＩａ）で表される化合物を含有する前記＜１＞から＜７＞のいずれかに記載の電子写真感光体である。
【化８】
2010164639.tif 000010
ただし、前記構造式（ＩＩａ）中、ｔ−Ｂｕはターシャリーブチル基、Ｍｅはメチル基を表す。
＜９＞  一般式（ＩＩ）で表される添加剤が、下記構造式（ＩＩｂ）で表される化合物を含有する前記＜１＞から＜７＞のいずれかに記載の電子写真感光体である。
【化９】
2010164639.tif 000011
ただし、前記構造式（ＩＩｂ）中、ｔ−Ｂｕはターシャリーブチル基、Ｍｅはメチル基を表す。
＜１０＞  一般式（ＩＩ）で表される添加剤が、下記構造式（ＩＩｃ）で表される化合物を含有する前記＜１＞から＜７＞のいずれかに記載の電子写真感光体である。
【化１０】
2010164639.tif 000012
ただし、前記構造式（ＩＩｃ）中、ｔ−Ｂｕはターシャリーブチル基、ｎ−Ｐｒはｎ−プロピル基を表す。
＜１１＞  一般式（ＩＩ）で表される添加剤が、下記構造式（ＩＩｄ）で表される化合物を含有する前記＜１＞から＜７＞のいずれかに記載の電子写真感光体である。
【化１１】
2010164639.tif 000013
ただし、前記構造式（ＩＩｄ）中、ｔ−Ｂｕはターシャリーブチル基、Ｍｅはメチル基を表す。
＜１２＞  一般式（ＩＩ）で表される添加剤が、下記構造式（ＩＩｅ）で表される化合物を含有する前記＜１＞から＜７＞のいずれかに記載の電子写真感光体である。
【化１２】
2010164639.tif 000014
ただし、前記構造式（ＩＩｅ）中、ｔ−Ｂｕはターシャリーブチル基を表す。
＜１３＞  一般式（ＩＩ）で表される添加剤が、下記構造式（ＩＩｆ）で表される化合物を含有する前記＜１＞から＜７＞のいずれかに記載の電子写真感光体である。
【化１３】
2010164639.tif 000015
ただし、前記構造式（ＩＩｆ）中、ｔ−Ｂｕはターシャリーブチル基を表す。
＜１４＞  電荷輸送層が、ベンゾトリアゾール系紫外線吸収剤を含有する前記＜１＞から＜１３＞のいずれかに記載の電子写真感光体である。
＜１５＞  電荷輸送層が、フェノール系酸化防止剤を含有する＜１＞から＜１４＞のいずれかに記載の電子写真感光体である。
＜１６＞  電荷輸送層が２種のポリカーボネート樹脂を含み、該ポリカーボネート樹脂の１種が下記一般式（ＩＩＩ）で表される前記＜１＞から＜１５＞のいずれかに記載の電子写真感光体である。
【化１４】
2010164639.tif 000016
ただし、前記一般式（ＩＩＩ）中、ｎは、ポリカーボネート樹脂の粘度平均分子量が２０，０００〜５０，０００の範囲となる繰り返し数である。
＜１７＞  電子写真感光体と、該電子写真感光体上にトナーで静電潜像を現像して可視像を形成する現像手段とを少なくとも有し、画像形成装置本体に着脱可能なプロセスカートリッジであって、
前記電子写真感光体が、前記＜１＞から＜１６＞のいずれかに記載の電子写真感光体であることを特徴とするプロセスカートリッジである。
＜１８＞  電子写真感光体と、該電子写真感光体上に静電潜像を形成する静電潜像形成手段と、前記静電潜像をトナーを用いて現像して可視像を形成する現像手段と、前記可視像を記録媒体に転写する転写手段と、前記記録媒体に転写された転写像を定着させる定着手段とを少なくとも有する画像形成装置であって、
前記電子写真感光体が、前記＜１＞から＜１６＞のいずれかに記載の電子写真感光体であることを特徴とする画像形成装置である。
【発明の効果】
【００１１】
本発明によると、従来における問題を解決することができ、画像形成装置の小型化、高速化に伴う、感光体の小径化、周速の早いプロセスに対応でき、しかも耐光性に優れた電子写真感光体、並びに該電子写真感光体を用いたプロセスカートリッジ及び画像形成装置を提供することができる。
【図面の簡単な説明】
【００１２】
【図１】図１は、本発明の電子写真感光体の一例を示す概略断面図である。
【図２】図２は、本発明の画像形成装置の一例を示す概略図である。
【図３】図３は、本発明のプロセスカートリッジの一例を示す概略図である。
【図４】図４は、Ｙ型オキシチタニウムフタロシアニンのＸ線回折ピーク図である。
【図５】図５は、上記構造式（ＩＩａ）で表される添加剤の吸光度波形を示すグラフである。
【図６】図６は、上記構造式（ＩＩｅ）で表される添加剤の吸光度波形を示すグラフである。
【図７】図７は、Ｃ．Ｉ．Ｓｏｌｖｅｎｔ  Ｙｅｌｌｏｗ３３の吸光度波形を示すグラフである。
【図８】図８は、構造式（Ｋ）で表される添加剤の吸光度波形を示すグラフである。
【発明を実施するための形態】
【００１３】
（電子写真感光体）
本発明の電子写真感光体は、支持体と、該支持体上に少なくとも電荷発生層と、電荷輸送層とを有してなり、更に必要に応じてその他の層を有してなる。
【００１４】
−層構成−
前記電子写真感光体は、その層構成について特に制限はなく、目的に応じて適宜選択することができるが、第一の形態では、支持体上に単一の層構成である感光層（以下、「単層型感光層」と称することもある）と、必要に応じてその他の層を有してなる。また、第二の形態では、支持体と、該支持体上に電荷発生層と、電荷輸送層とを積層した構成の感光層（以下、「積層型感光層」と称することもある）と、更に必要に応じてその他の層を有してなる。なお、前記第二形態では、電荷発生層、及び電荷輸送層は逆に積層しても構わない。これらの中でも、積層型感光層を有する電子写真感光体が特に好ましい。
【００１５】
ここで、前記電子写真感光体について、図面に基づいて説明する。図１は、本発明の電子写真感光体の一例を示す概略断面図である。
図１は、支持体２０１上に電荷発生物質を含有する電荷発生層２０２と、特定の電荷輸送物質及び特定の添加剤を含有する電荷輸送層２０３とが積層されている。この場合、電荷発生層と電荷輸送層とにより感光層が形成される。
【００１６】
＜電荷輸送層＞
前記電荷輸送層は、下記一般式（Ｉ）で表される電荷輸送物質、及び下記一般式（ＩＩ）で表される添加剤を含有し、バインダー樹脂、更に必要に応じてその他の成分を含有してなる。
【００１７】
−一般式（Ｉ）で表される電荷輸送物質−
【化１５】
2010164639.tif 000017
ただし、前記一般式（Ｉ）中、Ｒ１〜Ｒ３は、各々独立に水素原子、ハロゲン原子、置換基を有していてもよいアルキル基、及び置換基を有していてもよいアルコキシ基のいずれかを表す。
前記ハロゲン原子としては、例えばフッ素原子、臭素原子、塩素原子などが挙げられる。
前記アルキル基としては、例えばメチル基、エチル基、ｎ−プロピル基、イソプロピル基、ｎ−ブチル基、イソブチル基、ｓｅｃ−ブチル基、ｎ−ヘキシル基、イソヘキシル基、ｎ−ヘプチル基、ｎ−オクチル基、イソオクチル基、ｎ−デシル基、イソデシル基などが挙げられる。
前記アルコキシ基としては、例えばメトキシ基、エトキシ基、プロポキシ基などが挙げられる。
前記一般式（Ｉ）で表される電荷輸送物質は、応答性がよく、耐環境性に強い電子写真感光体を提供できるものである。
【００１８】
前記一般式（Ｉ）で表される電荷輸送物質としては、下記構造式（Ｉａ）〜（Ｉｅ）で表される化合物が特に好ましく、これにより応答性のよい電子写真感光体が提供できる。
【化１６】
2010164639.tif 000018
【化１７】
2010164639.tif 000019
【化１８】
2010164639.tif 000020
【化１９】
2010164639.tif 000021
【化２０】
2010164639.tif 000022
【００１９】
前記一般式（Ｉ）で表される電荷輸送物質の含有量は、前記電荷輸送層中のバインダー樹脂１質量部に対し、０．３質量部〜２．０質量部が好ましい。前記含有量が、０．３質量部未満であると、残留電位が上昇するなど電気特性が悪化することがあり、２．０質量部を超えると、耐摩耗性等の機械特性が低下することがある。
【００２０】
更に、前記一般式（Ｉ）で表される電荷輸送物質と他の電荷輸送物質とを混合して用いることもできる。この場合、前記一般式（Ｉ）で表される電荷輸送物質と他の電荷輸送物質の質量比率（（Ｉ）：他の電荷輸送物質）は、５０：５０〜９５：５が好ましく、７０：３０〜９５：５がより好ましい。
【００２１】
前記他の電荷輸送物質としては、特に制限はなく、目的に応じて適宜選択することができ、高分子化合物、又は低分子化合物が挙げられる。
前記高分子化合物としては、例えばポリビニルカルバゾール、ハロゲン化ポリビニルカルバゾール、ポリビニルピレン、ポリビニルインドロキノキサリン、ポリビニルベンゾチオフェン、ポリビニルアントラセン、ポリビニルアクリジン、ポリビニルピラゾリン、ポリアセチレン、ポリチオフェン、ポリピロール、ポリフェニレン、ポリフェニレンビニレン、ポリイソチアナフテン、ポリアニリン、ポリジアセチレン、ポリヘプタジイエン、ポリピリジンジイル、ポリキノリン、ポリフェニレンスルフィド、ポリフェロセニレン、ポリペリナフチレン、ポリフタロシアニン、などが挙げられる。
前記低分子化合物としては、例えばトリニトロフルオレノン、テトラシアノエチレン、テトラシアノキノジメタン、キノン、ジフェノキノン、ナフトキノン、アントラキノン又はこれらの誘導体；アントラセン、ピレン、フェナントレン等の多環芳香族化合物；インドール、カルバゾール、イミダゾール等の含窒素複素環化合物；フルオレノン、フルオレン、オキサジアゾール、オキサゾール、ピラゾリン、ヒドラゾン、トリフェニルメタン、トリフェニルアミン、エナミン、スチルベン、などが挙げられる。
また、ポリエチレンオキシド、ポリプロピレンオキシド、ポリアクリロニトリル、ポリメタクリル酸等の高分子化合物にＬｉイオン等の金属イオンをドープした高分子固体電解質等も用いることができる。更に、テトラチアフルバレン−テトラシアノキノジメタンで代表される電子供与性化合物と電子受容性化合物で形成された有機電荷移動錯体等も用いることができる。
これらは、１種単独で使用してもよいし、２種以上を併用してもよい。
【００２２】
−一般式（ＩＩ）で表される添加剤−
【化２１】
2010164639.tif 000023
ただし、前記一般式（ＩＩ）中、Ｒ４及びＲ５は、いずれもターシャリーブチル基を表し、Ｒ６及びＲ７は、いずれも置換基を有していてもよいアルキル基、及び置換基を有していてもよいアリール基のいずれかを表す。
前記アルキル基としては、例えばメチル基、エチル基、ｎ−プロピル基、イソプロピル基、ｎ−ブチル基、イソブチル基、ｓｅｃ−ブチル基、ｎ−ヘキシル基、イソヘキシル基、ｎ−ヘプチル基、ｎ−オクチル基、イソオクチル基、ｎ−デシル基、イソデシル基などが挙げられる。
前記アリール基としては、例えば、フェニル基、トリル基、キシリル基、ビフェニリル基、ナフチル基、アントリル基、フェナントリル基、などが挙げられる。
前記一般式（ＩＩ）で表される添加剤は、最大吸収波長が３００ｎｍ以上３７０ｎｍ以下に有し、７３０ｎｍ以上８００ｎｍ以下に吸収波長を持たないものである。最大吸収波長が３００ｎｍ以上３７０ｎｍ以下であることにより、紫外線領域での光暴露から感光体を保護できる。また。７３０ｎｍ以上８００ｎｍ以下に吸収波長を持たないことにより７４０ｎｍ〜７８０ｎｍの半導体レーザー又はＬＥＤ露光を遮ることがない。
【００２３】
前記一般式（ＩＩ）で表される添加剤としては、下記構造式（ＩＩａ）〜（ＩＩｆ）で表される添加剤が特に好ましく、これにより、耐光性が高く、安定した性能を示す電子写真感光体が提供できる
【化２２】
2010164639.tif 000024
ただし、前記構造式（ＩＩａ）中、ｔ−Ｂｕはターシャリーブチル基、Ｍｅはメチル基を表す。
【化２３】
2010164639.tif 000025
ただし、前記構造式（ＩＩｂ）中、ｔ−Ｂｕはターシャリーブチル基、Ｍｅはメチル基を表す。
【化２４】
2010164639.tif 000026
ただし、前記構造式（ＩＩｃ）中、ｔ−Ｂｕはターシャリーブチル基、ｎ−Ｐｒはｎ−プロピル基を表す。
【化２５】
2010164639.tif 000027
ただし、前記構造式（ＩＩｄ）中、ｔ−Ｂｕはターシャリーブチル基、Ｍｅはメチル基を表す。
【化２６】
2010164639.tif 000028
ただし、前記構造式（ＩＩｅ）中、ｔ−Ｂｕはターシャリーブチル基を表す。
【化２７】
2010164639.tif 000029
ただし、前記構造式（ＩＩｆ）中、ｔ−Ｂｕはターシャリーブチル基を表す。
【００２４】
前記一般式（ＩＩ）で表される添加剤の含有量は、前記電荷輸送物質１．０質量部に対し、０．０１質量部〜０．２０質量部が好ましい。前記含有量が、０．０１質量部未満であると、耐光性が低下し、画像濃度の変化が大きくなるなどの弊害が発生することがあり、０．２０質量部を超えると、残留電位が上昇するなど電気特性が悪化することがある。
【００２５】
−バインダー樹脂−
前記バインダー樹脂としては、特に制限はなく、目的に応じて適宜選択することができ、例えばポリカーボネート樹脂、スチレン樹脂、アクリル樹脂、スチレン−アクリル樹脂、エチレン−酢酸ビニル樹脂、ポリプロピレン樹脂、塩化ビニル樹脂、塩素化ポリエーテル、塩化ビニル−酢酸ビニル樹脂、ポリエステル樹脂、フラン樹脂、ニトリル樹脂、アルキッド樹脂、ポリアセタール樹脂、ポリメチルペンテン樹脂、ポリアミド樹脂、ポリウレタン樹脂、エポキシ樹脂、ポリアリレート樹脂、ジアリレート樹脂、ポリスルホン樹脂、ポリエーテルスルホン樹脂、ポリアリルスルホン樹脂、シリコーン樹脂、ケトン樹脂、ポリビニルブチラール樹脂、ポリエーテル樹脂、フェノール樹脂、ＥＶＡ（エチレン・酢酸ビニル）樹脂、ＡＣＳ（アクリロニトリル・塩素化ポリエチレン・スチレン）樹脂、ＡＢＳ（アクリロニトリル・ブタジエン・スチレン）樹脂、エポキシアリレート樹脂、などが挙げられる。これらは、１種単独で使用してもよいし、２種以上を併用してもよい。
これらの中でも、前記電荷輸送層が２種のポリカーボネート樹脂を含み、該ポリカーボネート樹脂の１種が下記一般式（ＩＩＩ）で表されるポリカーボネート樹脂であることが、静電特性を損なうことなく、また耐摩耗性等の機械特性が得られる点から特に好ましい。
【化２８】
2010164639.tif 000030
ただし、前記一般式（ＩＩＩ）中、ｎは、ポリカーボネート樹脂の粘度平均分子量が２０，０００〜５０，０００の範囲となる繰り返し数である。
【００２６】
前記電荷輸送層は、紫外線吸収剤を含有することが好ましい。該紫外線吸収剤としては、例えば２−（５−メチル−２−ヒドロキシフェニル）ベンゾトリアゾール、２−〔２−ヒドロキシ−３．５−ビス（α，α−ジメチルベンジル）フェニル〕−２Ｈ−ベンゾトリアゾール、２−（３．５−ジ−ｔｅｒｔ−ブチル−２−ヒドロキシフェニル）ベンゾトリアゾール、２−（３−ｔｅｒｔ−ブチル−５−メチル−２−ヒドロキシフェニル）−５−クロロベンゾトリアゾール、２−（３．５−ジ−ｔｅｒｔ−ブチル−２−ヒドロキシフェニル）−５−クロロベンゾトリアゾール、２−（３．５−ジ−ｔｅｒｔ−アミル−２−ヒドロキシフェニル）ベンゾトリアゾール、２−（２’−ヒドロキシ−５’−ｔｅｒｔ−オクチルフェニル）ベンゾトリアゾール等のベンゾトリアゾール系；サリチル酸フェニル、サリチル酸−ｐ−ｔｅｒｔ−ブチルフェニル、サリチル酸−ｐ−オクチルフェニル等のサリチル酸系などが挙げられる。これらは、１種単独で使用してもよいし、２種以上を併用してもよい。これらの中でも、ベンゾトリアゾール系紫外線吸収剤が特に好ましい。
【００２７】
前記電荷輸送層は、酸化防止剤を含有することが好ましい。該酸化防止剤としては、笛ノール系酸化防止剤が好適である。
前記フェノール系酸化防止剤としては、例えば２．６−ジ−ｔｅｒｔ−ブチルフェノール、２．６−ジ−ｔｅｒｔ−４−メトキシフェノール、２−ｔｅｒｔ−ブチル−４−メトキシフェノール、２．４−ジメチル−６−ｔｅｒｔ−ブチルフェノール、２．６−ジ−ｔｅｒｔ−ブチル−４−メチルフェノール、ブチル化ヒドロキシアニソール、プロピオン酸ステアリル−β−（３．５−ジ−ｔｅｒｔ−ブチル−４−ヒドロキシフェニル）、α−トコフェロール、β−トコフェロール、ｎ−オクタデシル−３−（３’−５’−ジ−ｔｅｒｔ−ブチル−４’−ヒドロキシフェニル）プロピオネート等のモノフェノール系；２．２’−メチレンビス（６−ｔｅｒｔ−ブチル−４−メチルフェノール）、４．４’−ブチリデン−ビス−（３−メチル−６−ｔｅｒｔ−ブチルフェノール）、４．４’−チオビス（６−ｔｅｒｔ−ブチル−３−メチルフェノール）、１．１．３−トリス（２−メチル−４−ヒドロキシ−５−ｔｅｒｔ−ブチルフェニル）ブタン、１．３．５−トリメチル−２．４．６−トリス（３．５−ジ−ｔｅｒｔ−ブチル−４−ヒドロキシベンジル）ベンゼン、テトラキス〔メチレン−３（３．５−ジ−ｔｅｒｔ−ブチル−４−ヒドロキシフェニル）プロピオネート〕メタン等のポリフェノール系、などが挙げられる。これらは、１種単独で使用してもよいし、２種以上を併用してもよい。
【００２８】
前記紫外線吸収剤又は酸化防止剤の添加量は、結着樹脂及び電荷輸送物質の合計１００質量部対して３質量部〜２０質量部であることが好ましい。
【００２９】
前記電荷輸送層の形成方法としては、特に制限はなく、各種の方法を使用することができるが、通常の場合、電荷輸送物質及び添加剤をバインダー樹脂とともに溶媒に分散もしくは溶解した塗布液を、電荷発生層上に塗布し、乾燥させる方法などが好適である。
【００３０】
前記溶媒としては、特に制限はなく、目的に応じて適宜選択することができ、例えばメタノール、エタノール、ｎ−プロパノール、ｉ−プロパノール、ブタノール等のアルコール類；ペンタン、ヘキサン、ヘプタン、オクタン、シクロヘキサン、シクロヘプタン等の飽和脂肪族炭化水素；トルエン、キシレン等の芳香族炭化水素；ジクロロメタン、ジクロロエタン、クロロホルム、クロロベンゼン等の塩素系炭化水素；ジメチルエーテル、ジエチルエーテル、テトラヒドロフラン（ＴＨＦ）、メトキシエタノール、ジメトキシエタン、ジオキサン、ジオキソラン、アニソール等のエーテル類；アセトン、メチルエチルケトン、メチルイソブチルケトン、シクロヘキサノン等のケトン類；ギ酸エチル、ギ酸プロピル、酢酸メチル、酢酸エチル、酢酸プロピル、酢酸ブチル、プロピオン酸メチル等のエステル類；Ｎ，Ｎ−ジメチルホルムアミド、ジメチルスルホキシドなどが挙げられる。これらは、１種単独で使用してもよいし、２種以上を併用してもよい。
これらの中でも、ケトン系溶媒、エステル系溶媒、エーテル系溶媒、ハロゲン化炭化水素系溶媒が特に好ましい。
前記電荷輸送層の厚みは、解像度及び応答性の点から、４０μｍ以下が好ましく、下限値については使用するシステム（特に帯電電位等）に応じて異なるが１５μｍ以上が好ましい。
【００３１】
＜電荷発生層＞
前記電荷発生層は、少なくとも電荷発生物質を含んでなり、バインダー樹脂、更に必要に応じてその他の成分を含んでなる。
【００３２】
−電荷発生物質−
前記電荷発生物質としては、特に制限はなく、公知の電荷発生物質を用いることができ、例えば、モノアゾ顔料、ジスアゾ顔料、非対称ジスアゾ顔料、トリスアゾ顔料、カルバゾ−ル骨格を有するアゾ顔料（特開昭５３−９５０３３号公報）、ジスチリルベンゼン骨格を有するアゾ顔料（特開昭５３−１３３４４５号公報）、トリフェニルアミン骨格を有するアゾ顔料（特開昭５３−１３２３４７号公報）、ジフェニルアミン骨格を有するアゾ顔料、ジベンゾチオフェン骨格を有するアゾ顔料（特開昭５４−２１７２８号公報）、フルオレノン骨格を有するアゾ顔料（特開昭５４−２２８３４号公報）、オキサジアゾ−ル骨格を有するアゾ顔料（特開昭５４−１２７４２号公報）、ビススチルベン骨格を有するアゾ顔料（特開昭５４−１７７３３号公報）、ジスチリルオキサジアゾ−ル骨格を有するアゾ顔料（特開昭５４−２１２９号公報）、ジスチリルカルバゾ−ル骨格を有するアゾ顔料（特開昭５４−１４９６７号公報）等のアゾ系顔料；アズレニウム塩顔料、スクエアリック酸メチン顔料、ペリレン系顔料、アントラキノン系又は多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾ−ル系顔料、又は金属フタロシアニン、無金属フタロシアニン等のフタロシアニン系顔料、などが挙げられる。
これらの中でも、オキシチタニウムフタロシアニンが高感度特性を有することから好ましく、図４に示すＸ線回折ピーク図のＹ型オキシチタニウムフタロシアニンが特に好ましい。本発明の電荷輸送物質との組み合わせにおいて相性がよい。
【００３３】
−バインダー樹脂−
前記電荷発生層に必要に応じて用いられるバインダー樹脂としては、特に制限はなく、目的に応じて適宜選択することができ、例えばポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾ−ル、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリビニルピリジン、セルロース系樹脂、カゼイン、ポリビニルアルコール、ポリビニルピロリドン、などが挙げられる。これらは、１種単独で使用してもよいし、２種以上を併用してもよい。
【００３４】
前記電荷発生層は、電荷発生物質を必要に応じてバインダー樹脂と共に、ボールミル、アトライター、サンドミル、超音波等の公知の分散方法を用いて溶剤中に分散して、塗工液を得ることができる。なお、バインダー樹脂の添加は、電荷発生物質の分散前及び分散後のどちらでも構わない。電荷発生層の塗工液は、電荷発生物質、溶媒及びバインダー樹脂を主成分とするが、その中には、増感剤、分散剤、界面活性剤、シリコーンオイル等の添加剤が含まれていてもよい。場合によっては、電荷発生層に後述の電荷輸送物質を添加することも可能である。バインダー樹脂の添加量は、電荷発生物質１００質量部に対し５００質量部以下が好ましく、１０質量部〜３００質量部がより好ましい。
【００３５】
前記溶剤としては、例えばイソプロパノール、アセトン、メチルエチルケトン、ジオキソラン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等の一般に用いられる有機溶剤が挙げられるが、これらの中でも、ケトン系溶媒、エステル系溶媒、エーテル系溶媒を使用することが好ましい。これらは、１種単独で使用してもよいし、２種以上を併用してもよい。
【００３６】
前記電荷発生層は、上記塗工液を用いて支持体上或いは下引き層等の上に塗工し、乾燥することにより形成される。塗工方法としては、浸漬塗工法、スプレーコート、ビードコート、ノズルコート、スピナーコート、リングコート等の公知の方法を用いることができる。また、塗工後の乾燥はオーブン等を用いて加熱乾燥される。電荷発生層の乾燥温度は、５０℃〜１６０℃であることが好ましく、８０℃〜１４０℃がより好ましい。
前記電荷発生層の厚みは、０．０１μｍ〜５μｍが好ましく、０．１μｍ〜２μｍがより好ましい。
【００３７】
＜支持体＞
前記支持体としては、体積抵抗１０１０Ω・ｃｍ以下の導電性を示すものであれば特に制限はなく、目的に応じて適宜選択することができ、例えば、アルミニウム、ニッケル、クロム、ニクロム、銅、金、銀、白金等の金属；酸化スズ、酸化インジウム等の金属酸化物を蒸着又はスパッタリングにより、フィルム状もしくは円筒状のプラスチック、紙に被覆したもの、或いはアルミニウム、アルミニウム合金、ニッケル、ステンレスなどの板又はそれらを押し出し、引き抜きなどの工法で素管化後、切削、超仕上げ、研摩などの表面処理を施した管などを使用することができる。また、特開昭５２−３６０１６号公報に開示されたエンドレスニッケルベルト、エンドレスステンレスベルトも支持体として用いることができる。また、厚み５０μｍ〜１５０μｍのニッケル箔でもよく、或いは厚み５０μｍ〜１５０μｍのポリエチレンテレフタレートフィルムの表面にアルミニウム蒸着等の導電加工を行ったものでもよい。
円筒状の支持体である場合には、直径は６０ｍｍ以下が好ましく、３０ｍｍ以下がより好ましい。
【００３８】
これらの中でも、ＪＩＳ３０００系、ＪＩＳ５０００系、ＪＩＳ６０００系等のアルミニウム合金が用いられ、ＥＩ（Ｅｘｔｒｕｓｉｏｎ  Ｉｒｏｎｉｎｇ）法、ＥＤ（Ｅｘｔｒｕｓｉｏｎ  Ｄｒａｗｉｎｇ）法、ＤＩ（Ｄｒａｗｉｎｇ  Ｉｒｏｎｉｎｇ）法、ＩＩ（Ｉｍｐａｃｔ  Ｉｒｏｎｉｎｇ）法等一般的な方法により成形を行った導電性支持体が好ましく、更に、その導電性支持体の表面に、ダイヤモンドバイト等による表面切削加工や研磨、陽極酸化処理等の表面処理、又はこれらの加工、処理を行わない無切削管などいずれのものでもよい。
【００３９】
その他、前記支持体上に導電性粉体を適当な結着樹脂に分散して塗工したものについても、支持体として用いることができる。
前記導電性粉体としては、例えば、カーボンブラック、アセチレンブラック、また、アルミニウム、ニッケル、鉄、ニクロム、銅、亜鉛、銀などの金属粉、或いは導電性酸化スズ、ＩＴＯなどの金属酸化物粉体などが挙げられる。また、同時に用いられる結着樹脂には、ポリスチレン樹脂、スチレン−アクリロニトリル共重合体、スチレン−ブタジエン共重合体、スチレン−無水マレイン酸共重合体、ポリエステル樹脂、ポリ塩化ビニル樹脂、塩化ビニル−酢酸ビニル共重合体、ポリ酢酸ビニル樹脂、ポリ塩化ビニリデン樹脂、ポリアリレート樹脂、フェノキシ樹脂、ポリカーボネート樹脂、酢酸セルロース樹脂、エチルセルロース樹脂、ポリビニルブチラール樹脂、ポリビニルホルマール樹脂、ポリビニルトルエン樹脂、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などが挙げられる。
前記導電性層は、これらの導電性粉体と結着樹脂を適当な溶剤、例えば、テトラヒドロフラン、ジクロロメタン、メチルエチルケトン、トルエンなどに分散して塗布することにより設けることができる。
【００４０】
更に、適当な円筒基体上にポリ塩化ビニル、ポリプロピレン、ポリエステル、ポリスチレン、ポリ塩化ビニリデン、ポリエチレン、塩化ゴム、テフロン（登録商標）などの素材に前記導電性粉体を含有させた熱収縮チューブによって導電性層を設けてなるものも、導電性支持体として良好に用いることができる。
【００４１】
−表面保護層−
感光層の上に、ポリビニルホルマール樹脂、ポリカーボネート樹脂、フッ素樹脂、ポリウレタン樹脂、シリコーン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。
【００４２】
−下引き層−
前記支持体と前記感光層との間には、必要に応じて、下引き層を設けてもよい。前記下引き層は、接着性を向上する、モアレなどを防止する、上層の塗工性を改良する、残留電位を低減するなどの目的で設けられる。
【００４３】
前記下引き層は、少なくとも樹脂、及び微粉末を含み、更に必要に応じてその他の成分を含有してなる。
前記樹脂としては、例えば、ポリビニルアルコール樹脂、カゼイン、ポリアクリル酸ナトリウム等の水溶性樹脂；共重合ナイロン、メトキシメチル化ナイロン等のアルコール可溶性樹脂；ポリウレタン樹脂、メラミン樹脂、アルキッド−メラミン樹脂、エポキシ樹脂等の三次元網目構造を形成する硬化型樹脂、などが挙げられる。
前記微粉末としては、例えば酸化チタン、シリカ、アルミナ、酸化ジルコニウム、酸化スズ、酸化インジウム等の金属酸化物、金属硫化物、又は金属窒化物などが挙げられる。
また、下引き層として、シランカップリング剤、チタンカップリング剤、クロムカップリング剤などを含むものを使用することもできる。更に、下引き層として、Ａｌ２Ｏ３を陽極酸化にて設けたもの、ポリパラキシリレン（パリレン）等の有機物、ＳｉＯ２、ＳｎＯ２、ＴｉＯ２、ＩＴＯ、ＣｅＯ２等の無機物を真空薄膜作製法にて設けたものなども使用できる。
前記下引き層の厚みについては、特に制限はなく、目的に応じて適宜選択することができ、０．１μｍ〜１０μｍが好ましく、１μｍ〜５μｍがより好ましい。
【００４４】
本発明の電子写真感光体においては、必要に応じて、電荷発生層、電荷輸送層、下引き層、表面保護層等の各層に酸化防止剤、可塑剤、滑剤、紫外線吸収剤、低分子電荷輸送物質、レベリング剤などを添加することができる。
【００４５】
（画像形成装置）
本発明の画像形成装置は、電子写真感光体と、帯電手段と、露光手段と、現像手段と、転写手段と、定着手段とを少なくとも有してなり、更に必要に応じて適宜選択したその他の手段、例えば、クリーニング手段、除電手段、リサイクル手段、制御手段等を有してなる。
前記電子写真感光体が、本発明の前記電子写真感光体である。
本発明で用いられる画像形成方法は、帯電工程と、露光工程と、現像工程と、転写工程と、定着工程とを少なくとも含み、更に必要に応じて適宜選択したその他の工程、例えば、クリーニング工程、除電工程、リサイクル工程、制御工程等を含んでなる。
【００４６】
本発明で用いられる画像形成方法は、本発明の画像形成装置により好適に実施することができ、前記帯電工程は前記帯電手段により行うことができ、前記露光工程は前記露光手段により行うことができ、前記現像工程は前記現像手段により行うことができ、前記転写工程は前記転写手段により行うことができ、前記定着工程は前記定着手段により行うことができ、前記その他の工程は前記その他の手段により行うことができる。
【００４７】
−帯電工程及び帯電手段−
前記帯電工程は、電子写真感光体表面を帯電させる工程であり、前記帯電手段により行われる。
前記帯電手段としては、前記電子写真感光体の表面に電圧を印加して一様に帯電させることができるものであれば特に制限はなく、目的に応じて適宜選択することができるが、ブラシ、ローラー等の接触方式の帯電手段、電子写真感光体と非接触で帯電させる非接触方式の帯電手段などが用いられる。
前記非接触の帯電手段としては、例えば、コロナ放電を利用した非接触帯電器及び針電極デバイス、固体放電素子；電子写真感光体に対して微小な間隙をもって配設された導電性又は半導電性の帯電ローラなどが挙げられる。
【００４８】
−露光工程及び露光手段−
前記露光は、例えば、前記露光手段を用いて前記電子写真感光体の表面を像様に露光することにより行うことができる。
前記露光における光学系は、アナログ光学系とデジタル光学系とに大別される。前記アナログ光学系は、原稿を光学系により直接電子写真感光体上に投影する光学系であり、前記デジタル光学系は、画像情報が電気信号として与えられ、これを光信号に変換して電子写真感光体を露光し作像する光学系である。
前記露光手段としては、前記帯電手段により帯電された前記電子写真感光体の表面に、形成すべき像様に露光を行うことができる限り特に制限はなく、目的に応じて適宜選択することができるが、例えば、複写光学系、ロッドレンズアレイ系、レーザ光学系、液晶シャッタ光学系、ＬＥＤ光学系、などの各種露光器が挙げられる。
なお、本発明においては、前記電子写真感光体の裏面側から像様に露光を行う光背面方式を採用してもよい。
【００４９】
−現像工程及び現像手段−
前記現像工程は、前記静電潜像を、トナー乃至現像剤を用いて現像して可視像を形成する工程である。
前記可視像の形成は、例えば、前記静電潜像を前記トナー乃至前記現像剤を用いて現像することにより行うことができ、前記現像手段により行うことができる。
前記現像手段は、例えば、前記トナー乃至前記現像剤を用いて現像することができる限り、特に制限はなく、公知のものの中から適宜選択することができ、例えば、前記トナー乃至現像剤を収容し、前記静電潜像に該トナー乃至該現像剤を接触又は非接触的に付与可能な現像器を少なくとも有するものが好適に挙げられる。
【００５０】
前記現像器は、乾式現像方式のものであってもよいし、湿式現像方式のものであってもよく、また、単色用現像器であってもよいし、多色用現像器であってもよく、例えば、前記トナー乃至前記現像剤を摩擦攪拌させて帯電させる攪拌器と、回転可能なマグネットローラとを有してなるもの、などが好適に挙げられる。
【００５１】
前記現像器内では、例えば、前記トナーと前記キャリアとが混合攪拌され、その際の摩擦により該トナーが帯電し、回転するマグネットローラの表面に穂立ち状態で保持され、磁気ブラシが形成される。該マグネットローラは、前記電子写真感光体（感光体）近傍に配置されているため、該マグネットローラの表面に形成された前記磁気ブラシを構成する前記トナーの一部は、電気的な吸引力によって該電子写真感光体の表面に移動する。その結果、前記静電潜像が該トナーにより現像されて該電子写真感光体の表面に該トナーによる可視像が形成される。
【００５２】
前記現像器に収容させる現像剤は、前記トナーを含む現像剤であるが、該現像剤としては一成分現像剤であってもよいし、二成分現像剤であってもよい。
【００５３】
−転写工程及び転写手段−
前記転写工程は、前記可視像を記録媒体に転写する工程であるが、中間転写体を用い、該中間転写体上に可視像を一次転写した後、該可視像を前記記録媒体上に二次転写する態様が好ましく、前記トナーとして二色以上、好ましくはフルカラートナーを用い、可視像を中間転写体上に転写して複合転写像を形成する第一次転写工程と、該複合転写像を記録媒体上に転写する第二次転写工程とを含む態様がより好ましい。
前記転写は、例えば、前記可視像を転写帯電器を用いて前記電子写真感光体を帯電することにより行うことができ、前記転写手段により行うことができる。前記転写手段としては、可視像を中間転写体上に転写して複合転写像を形成する第一次転写手段と、該複合転写像を記録媒体上に転写する第二次転写手段とを有する態様が好ましい。
なお、前記中間転写体としては、特に制限はなく、目的に応じて公知の転写体の中から適宜選択することができ、例えば、転写ベルト等が好適に挙げられる。
【００５４】
前記転写手段（前記第一次転写手段、前記第二次転写手段）は、前記電子写真感光体上に形成された前記可視像を前記記録媒体側へ剥離帯電させる転写器を少なくとも有するのが好ましい。前記転写手段は、１つであってもよいし、２つ以上であってもよい。前記転写器としては、例えば、コロナ放電によるコロナ転写器、転写ベルト、転写ローラ、圧力転写ローラ、粘着転写器、などが挙げられる。
なお、記録媒体としては、代表的には普通紙であるが、現像後の未定着像を転写可能なものなら、特に制限はなく、目的に応じて適宜選択することができ、ＯＨＰ用のＰＥＴベース等も用いることができる。
【００５５】
−定着工程及び定着手段
前記定着工程は、記録媒体に転写された可視像を定着装置を用いて定着させる工程であり、各色のトナーに対し前記記録媒体に転写する毎に行ってもよいし、各色のトナーに対しこれを積層した状態で一度に同時に行ってもよい。
【００５６】
前記定着手段としては、特に制限はなく、目的に応じて適宜選択することができるが、定着部材と該定着部材を加熱する熱源とを有するものが用いられる。
前記定着部材としては、例えば、無端状ベルトとローラとの組合せ、ローラとローラとの組合せ、などが挙げられるが、ウォームアップ時間を短縮することができ、省エネルギー化の実現の点で、また、定着可能幅の拡大の点で、熱容量が小さい無端状ベルトとローラとの組合せであるのが好ましい。
【００５７】
前記除電工程は、前記電子写真感光体に対し除電バイアスを印加して除電を行う工程であり、除電手段により好適に行うことができる。
前記除電手段としては、特に制限はなく、前記電子写真感光体に対し除電バイアスを印加することができればよく、公知の除電器の中から適宜選択することができ、例えば、除電ランプ等が好適に挙げられる。
【００５８】
前記クリーニング工程は、前記電子写真感光体上に残留する前記トナーを除去する工程であり、クリーニング手段により好適に行うことができる。なお、クリーニング手段を用いることなく、摺擦部材で残留トナーの電荷を揃え、現像ローラで回収する方法を採用することもできる。
前記クリーニング手段としては、特に制限はなく、前記電子写真感光体上に残留する前記電子写真トナーを除去することができればよく、公知のクリーナの中から適宜選択することができ、例えば、磁気ブラシクリーナ、静電ブラシクリーナ、磁気ローラクリーナ、ブレードクリーナ、ブラシクリーナ、ウエブクリーナ等が好適に挙げられる。
【００５９】
前記リサイクル工程は、前記クリーニング工程により除去した前記トナーを前記現像手段にリサイクルさせる工程であり、リサイクル手段により好適に行うことができる。前記リサイクル手段としては、特に制限はなく、公知の搬送手段等が挙げられる。
【００６０】
前記制御工程は、前記各工程を制御する工程であり、制御手段により好適に行うことができる。
前記制御手段としては、前記各手段の動きを制御することができる限り特に制限はなく、目的に応じて適宜選択することができ、例えば、シークエンサー、コンピュータ等の機器が挙げられる。
【００６１】
ここで、図２は、本発明の画像形成装置の一例を示す概略図である。この図２において、電子写真感光体１は、本発明の前記電子写真感光体である。なお、図２では感光体１はドラム形状であるが、シート状、エンドレスベルト状のものであってもよい。
帯電チャージャ３、転写前チャージャ７、転写チャージャ１０、分離チャージャ１１、及びクリーニング前チャージャ１３としては、コロトロン、スコロトロン、固体帯電器（ソリッド・ステート・チャージャ）等の非接触のコロナ放電式の帯電手段が用いられている。
【００６２】
転写手段としては、一般に上記の帯電器が使用できるが、図２に示すように転写チャージャ１０と分離チャージャ１１とを併用したものが効果的である。
また、露光部５、及び除電ランプ２等の光源としては、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
光源等は、図２に示される工程の他に光照射を併用した転写工程、除電工程、クリーニング工程、或いは前露光などの工程を設けることにより、感光体に光が照射される。
【００６３】
次に、現像手段６により感光体１上に現像されたトナー像は、記録媒体９に転写されるが、全部が転写されるわけではなく、感光体１上に残存するトナーも生ずる。このような残存トナーは、ファーブラシ１４及びブレード１５からなるクリーニング手段１６により、感光体から除去される。クリーニングは、クリーニングブラシだけで行われることもあり、クリーニングブラシとしては、ファーブラシ、マグファーブラシを始めとする公知のものが用いられる。
【００６４】
電子写真感光体に正(負)帯電を施し、画像露光を行うと、感光体表面上には正(負)の静電潜像が形成される。これを負(正)極性のトナー（検電微粒子）で現像すれば、ポジ画像が得られるし、また正(負)極性のトナーで現像すれば、ネガ画像が得られる。前記現像手段としては、公知の手段が用いられる。
【００６５】
除電手段としての除電ランプ２の波長は、感光体が光感度を有する波長領域内であればよく、感光体の実用的な光感度波長領域における長波長側のものが好ましい。
【００６６】
（プロセスカートリッジ）
本発明のプロセスカートリッジは、帯電手段、露光手段、現像手段、転写手段、クリーニング手段、及び除電手段から選択される少なくとも１つの手段と、電子写真感光体とを有し、画像形成装置本体に着脱可能なものである。
前記電子写真感光体が、本発明の前記電子写真感光体である。
【００６７】
ここで、図３は、本発明のプロセスカートリッジを備えた画像形成装置の構成を示す概略図である。
図３中、１０１は感光体、１０３は帯電手段、１０２は露光手段による露光、１０６は現像手段、１０７は転写手段、１０５はクリーニング手段を示す。
本発明においては、上述の感光体１０１、帯電手段、現像手段１０６、及びクリーニング手段１０５等の構成手段のうち、少なくとも感光体１０１及び現像手段１０６をプロセスカートリッジとして一体に結合して構成し、このプロセスカートリッジを複写機、プリンター等の画像形成装置本体に対して着脱可能に構成することができる。
【実施例】
【００６８】
以下、本発明の実施例を説明するが、本発明は、これらの実施例に何ら限定されるものではない。
【００６９】
（実施例１）
−電子写真感光体の作製−
アルキド樹脂（ベッコライトＭ−６４０１−５０、大日本インキ化学工業株式会社製）と、アミノ樹脂（スーパーベッカミンＧ−８２１−６０、大日本インキ化学工業株式会社製）を６５：３５（質量比）の割合で混合し、該混合樹脂と酸化チタン（ＣＲ−ＥＬ、石原産業株式会社製）を１：３（質量比）の割合とし、メチルエチルケトンに溶解して塗布液とした。この塗布液を直径２４ｍｍの無切削アルミニウムからなる円筒ドラム上に塗布し、乾燥させて、厚み１．５μｍの下引き層を形成した。
【００７０】
次に、図４で示される結晶系を持つオキシチタニウムフタロシアニン粉末１０ｇをガラスビーズと、１，３−ジオキソラン５００ｍｌにポリビニルブチラール樹脂（ＢＭ−１、積水化学工業株式会社製）１０ｇを溶解した液を加え、サンドミル分散機で２０時間分散し、得られた分散液をろ過してガラスビーズを取り去り、電荷発生層用塗布液を調製した。該塗布液で前記下引き層上に浸漬塗工し、乾燥して、厚み０．２μｍの電荷発生層を形成した。
【００７１】
次に、バインダー樹脂として下記一般式（ＩＩＩ）で表されるポリカーボネート樹脂と、下記構造式（Ａ）、下記構造式（Ｂ）、及び下記構造式（Ｃ）で表されるポリカーボネート共重合樹脂とを質量比で０．２：０．８に混合したバインダー樹脂と、電荷輸送物質として下記構造式（Ｉａ）で表される化合物と、下記構造式（ＩＩａ）で表される添加剤と、下記構造式（Ｄ）で表される紫外線吸収剤とを、質量比で１．０：１．０：０．０２：０．１となるように混合し、テトラヒドロフランに溶解して、電荷輸送層用塗工液を調製した。
次いで、下引き層及び電荷発生層を形成した支持体を前記電荷輸送層用塗工液に浸漬塗工し、１３０℃で６０分間乾燥し、厚み２５．０μｍの電荷輸送層を形成した。以上により、実施例１の電子写真感光体を作製した。
【化２９】
2010164639.tif 000031
ただし、前記一般式（ＩＩＩ）中、ｎは、ポリカーボネート樹脂の粘度平均分子量が２０，０００〜５０，０００の範囲となる繰り返し数である。
【化３０】
2010164639.tif 000032
【化３１】
2010164639.tif 000033
【化３２】
2010164639.tif 000034
【化３３】
2010164639.tif 000035
【化３４】
2010164639.tif 000036
【化３５】
2010164639.tif 000037
ただし、前記構造式（ＩＩａ）中、ｔ−Ｂｕはターシャリーブチル基、Ｍｅはメチル基を表す。
【００７２】
（実施例２）
−電子写真感光体の作製−
実施例１の電荷輸送層用塗工液において、上記構造式（Ｉａ）で表される電荷輸送物質を、下記構造式（Ｉｂ）で表される電荷輸送物質に代えた以外は、実施例１と同様にして、電子写真感光体を作製した。
【化３６】
2010164639.tif 000038
【００７３】
（実施例３）
−電子写真感光体の作製−
実施例１の電荷輸送層用塗工液において、上記構造式（Ｉａ）で表される電荷輸送物質を、下記構造式（Ｉｃ）で表される電荷輸送物質に代えた以外は、実施例１と同様にして、電子写真感光体を作製した。
【化３７】
2010164639.tif 000039
【００７４】
（実施例４）
−電子写真感光体の作製−
実施例１の電荷輸送層用塗工液において、上記構造式（Ｉａ）で表される電荷輸送物質を、下記構造式（Ｉｄ）で表される電荷輸送物質に代えた以外は、実施例１と同様にして、電子写真感光体を作製した。
【化３８】
2010164639.tif 000040
【００７５】
（実施例５）
−電子写真感光体の作製−
実施例１の電荷輸送層用塗工液において、上記構造式（Ｉａ）で表される電荷輸送物質を、下記構造式（Ｉｅ）で表される電荷輸送物質に代えた以外は、実施例１と同様にして、電子写真感光体を作製した。
【化３９】
2010164639.tif 000041
【００７６】
（実施例６）
−電子写真感光体の作製−
実施例１の電荷輸送層用塗工液において、上記バインダー樹脂、上記構造式（Ｉａ）で表される電荷輸送物質、上記構造式（ＩＩａ）で表される添加剤、及び上記構造式（Ｄ）で表される紫外線吸収剤を、質量比で１：１：０．０１：０．１とした以外は、実施例１と同様にして、電子写真感光体を作製した。
【００７７】
（実施例７）
−電子写真感光体の作製−
実施例１の電荷輸送層用塗工液において、上記バインダー樹脂、上記構造式（Ｉａ）で表される電荷輸送物質、上記構造式（ＩＩａ）で表される添加剤、及び上記構造式（Ｄ）で表される紫外線吸収剤を、質量比で１：１：０．２：０．１とした以外は、実施例１と同様にして、電子写真感光体を作製した。
【００７８】
（実施例８）
−電子写真感光体の作製−
実施例１の電荷輸送層用塗工液において、上記構造式（ＩＩａ）で表される添加剤を、下記構造式（ＩＩｂ）で表される添加剤に代えた以外は、実施例１と同様にして、電子写真感光体を作製した。
【化４０】
2010164639.tif 000042
ただし、前記構造式（ＩＩｂ）中、ｔ−Ｂｕはターシャリーブチル基、Ｍｅはメチル基を表す。
【００７９】
（実施例９）
−電子写真感光体の作製−
実施例１の電荷輸送層用塗工液において、上記構造式（ＩＩａ）で表される添加剤を、下記構造式（ＩＩｃ）で表される添加剤に代えた以外は、実施例１と同様にして、電子写真感光体を作製した。
【化４１】
2010164639.tif 000043
ただし、前記構造式（ＩＩｃ）中、ｔ−Ｂｕはターシャリーブチル基、ｎ−Ｐｒはｎ−プロピル基を表す。
【００８０】
（実施例１０）
−電子写真感光体の作製−
実施例１の電荷輸送層用塗工液において、上記構造式（ＩＩａ）で表される添加剤を、下記構造式（ＩＩｄ）で表される添加剤に代えた以外は、実施例１と同様にして、電子写真感光体を作製した。
【化４２】
2010164639.tif 000044
ただし、前記構造式（ＩＩｄ）中、ｔ−Ｂｕはターシャリーブチル基、Ｍｅはメチル基を表す。
【００８１】
（実施例１１）
−電子写真感光体の作製−
実施例１の電荷輸送層用塗工液において、上記構造式（ＩＩａ）で表される添加剤を、下記構造式（ＩＩｅ）で表される添加剤に代えた以外は、実施例１と同様にして、電子写真感光体を作製した。
【化４３】
2010164639.tif 000045
ただし、前記構造式（ＩＩｅ）中、ｔ−Ｂｕはターシャリーブチル基を表す。
【００８２】
（実施例１２）
−電子写真感光体の作製−
実施例１の電荷輸送層用塗工液において、上記構造式（ＩＩａ）で表される添加剤を、下記構造式（ＩＩｆ）で表される添加剤に代えた以外は、実施例１と同様にして、電子写真感光体を作製した。
【化４４】
2010164639.tif 000046
ただし、前記構造式（ＩＩｆ）中、ｔ−Ｂｕはターシャリーブチル基を表す。
【００８３】
（実施例１３）
−電子写真感光体の作製−
実施例１の電荷輸送層用塗工液において、バインダー樹脂、上記構造式（Ｉａ）で表される電荷輸送物質、上記構造式（ＩＩａ）で表される添加剤、上記構造式（Ｄ）で表される紫外線吸収剤、及び下記構造式（Ｆ）で表される酸化防止剤を、質量比で１：１：０．０２：０．１：０．１とした以外は、実施例１と同様にして、電子写真感光体を作製した。
【化４５】
2010164639.tif 000047
ただし、前記構造式（Ｆ）中、ｔ−Ｂｕはターシャリーブチル基、Ｍｅはメチル基を表す。
【００８４】
（比較例１）
−電子写真感光体の作製−
実施例１の電荷輸送層用塗工液において、上記構造式（Ｉａ）で表される電荷輸送物質を、下記構造式（Ｇ）で表される電荷輸送物質に代えた以外は、実施例１と同様にして、電子写真感光体を作製した。
【化４６】
2010164639.tif 000048
【００８５】
（比較例２）
−電子写真感光体の作製−
実施例１の電荷輸送層用塗工液において、上記構造式（Ｉａ）で表される電荷輸送物質を、下記構造式（Ｈ）で表される電荷輸送物質に代えた以外は、実施例１と同様にして、電子写真感光体を作製した。
【化４７】
2010164639.tif 000049
【００８６】
（比較例３）
実施例１の電荷輸送層用塗工液において、上記構造式（ＩＩａ）で表される添加剤を電荷輸送層に添加しなかった以外は、実施例１と同様にして、電子写真感光体を作製した。
【００８７】
（比較例４）
−電子写真感光体の作製−
実施例１の電荷輸送層用塗工液において、上記構造式（ＩＩａ）で表される添加剤を、上記構造式（Ｆ）で表される酸化防止剤に変えた以外は、実施例１と同様にして、電子写真感光体を作製した。
【００８８】
（比較例５）
−電子写真感光体の作製−
実施例１の電荷輸送層用塗工液において、上記構造式（ＩＩａ）で表される添加剤を、添加剤（Ｃ．Ｉ．Ｓｏｌｖｅｎｔ  Ｙｅｌｌｏｗ３３）に代えた以外は、実施例１と同様にして、電子写真感光体を作製した。
【００８９】
（比較例６）
−電子写真感光体の作製−
実施例１の電荷輸送層用塗工液において、上記構造式（ＩＩａ）で表される添加剤を、添加剤（Ｃ．Ｉ．Ｄｅｓｐｅｒｓｅ  Ｏｒａｎｇｅ３）に代えた以外は、実施例１と同様にして、電子写真感光体を作製した。
【００９０】
（比較例７）
−電子写真感光体の作製−
実施例１の電荷輸送層用塗工液において、上記構造式（ＩＩａ）で表される添加剤を、下記構造式（Ｋ）で表される添加剤に代えた以外は、実施例１と同様にして、電子写真感光体を作製した。
【化４８】
2010164639.tif 000050
【００９１】
（比較例８）
−電子写真感光体の作製−
実施例１の電荷輸送層用塗工液において、上記構造式（ＩＩａ）で表される添加剤を、下記構造式（Ｌ）で表される添加剤に代えた以外は、実施例１と同様にして、電子写真感光体を作製した。
【化４９】
2010164639.tif 000051
【００９２】
（比較例９）
−電子写真感光体の作製−
実施例１の電荷輸送層用塗工液において、上記構造式（ＩＩａ）で表される添加剤を、下記構造式（Ｍ）で表される添加剤に代えた以外は、実施例１と同様にして、電子写真感光体を作製した。
【化５０】
2010164639.tif 000052
【００９３】
次に、実施例１〜１３及び比較例１〜９で作製した電子写真感光体について、以下のようにして、諸特性を評価した。結果を表１に示す。
【００９４】
＜初期の電位評価＞
作製した各電子写真感光体を、電子写真感光体の評価装置（ＥＬＹＳＩＡ  Ｖ、山梨電子工業株式会社製）を使用し、以下の条件で電子写真特性を評価した。
各電子写真感光体を温度２３℃、湿度５０％ＲＨの環境下、スコロトロン方式で感光体の表面電位が−７００Ｖになるように放電電流を調節し、その時の帯電電位を（Ｖo）とし、電子写真感光体を帯電させ、波長７８０ｎｍの半導体レーザーで照射した際０．１８μＪ／ｃｍ２の露光エネルギー量で露光した時の表面電位を感光体残留電位（ＶＬ）とした。
【００９５】
＜光疲労後の電位評価＞
各電子写真感光体を、蛍光灯で１０００ｌｘ、１０分間の光を照射し暴露後の感光体表面電位（Ｖo）、残留電位（ＶＬ）を測定した。除電は波長６６０ｎｍのＬＥＤ（２０μＷ）を用いた。電子写真感光体のドラム回転数は１５０ｒｐｍとし、レーザー光を照射してから電位を測定するまでの時間（露光位置から測定位置までの移動時間）は０．０６秒であった。
【００９６】
＜実機での画像評価（２ｂｙ２評価）＞
初期の感光体と、光疲労試験を行った後の感光体とを、カラープリンター（株式会社リコー製、ＣＸ２２０）にそれぞれ搭載して、温度２３℃、湿度５０％ＲＨの常温環境下で２ｂｙ２画像を出力し、下記式で示す初期と光疲労試験後の画像濃度差（マクベス濃度計で測定）ΔＩＤを測定した。
ΔＩＤ＝初期ＩＤ−光疲労試験後ＩＤ
【００９７】
＜吸光度測定＞
上記構造式（ＩＩａ）で表される添加剤、上記構造式（ＩＩｂ）で表される添加剤、上記構造式（ＩＩｄ）で表される添加剤、上記構造式（ＩＩｅ）で表される添加剤、上記構造式（ＩＩｆ）で表される添加剤、上記構造式（Ｋ）で表される添加剤、上記構造式（Ｌ）で表される添加剤、上記構造式（Ｍ）で表される添加剤、Ｃ．Ｉ．Ｓｏｌｖｅｎｔ  Ｙｅｌｌｏｗ３３、及びＣ．Ｉ．Ｄｅｓｐｅｒｓｅ  Ｏｒａｎｇｅ３を、それぞれ０．５ｍｇを秤取し、テトラヒドロフラン１００ｍＬに溶解させた。これらの溶解液を、紫外可視光分光光度計（島津製作所製、ＵＶ−２４５０）を用い、２５０ｎｍ〜８００ｎｍの範囲で吸光度測定を行った。得られた吸光度波形より最大吸収波長λｍａｘを求めた。また、代表例として図５に上記構造式（ＩＩａ）で表される添加剤、図６に上記構造式（ＩＩｅ）で表される添加剤、図７にＣ．Ｉ．Ｓｏｌｖｅｎｔ  Ｙｅｌｌｏｗ３３、図８に構造式（Ｋ）で表される添加剤の吸光度波形を示す。
【００９８】
【表１】
2010164639.tif 000053
＊１：Ｃ．Ｉ．Ｓｏｌｖｅｎｔ  Ｙｅｌｌｏｗ３３
＊２：Ｃ．Ｉ．Ｄｅｓｐｅｒｓｅ  Ｏｒａｎｇｅ３
表１の結果から、表面電位Ｖo、ＶＬに対し、光照射後の電位変化量が小さく優れている。また、ＶＬは値が小さいほど高応答性に優れている。ΔＩＤは、画像の濃度低下の程度を数値化したものである。０．０３未満では良好な画像が維持できているが、０．０３以上では画像の変化が著しく実用的でない。
実施例１〜１３は、前記一般式（Ｉ）で表される電荷輸送物質、及び前記一般式（ＩＩ）で表される添加剤を感光層に添加することにより、高応答性及び耐光疲労性に優れた電子写真感光体となり、帯電電位、残留電位、画像濃度変化において良好なものであった。実施例６は、前記構造式（ＩＩａ）で表される添加剤の添加量が少ない場合であるがは、実施例１に比べ表面電位、残留電位変動が若干劣るものの画像上での濃度差は実用レベルであった。また、実施例７は、前記構造式（ＩＩａ）で表される添加剤の添加量が多い場合であり、ＶＬが多少高目にはなるが、画像濃度においては実施例１と同じレベルであった。
【００９９】
比較例１及び比較例２は、それぞれ異なる電荷輸送物質を用いて電子写真感光体を作製したものであるが、ＶＬの値が高く、高感度、高応答性感光体の要求に応えることは困難であった。比較例３は、前記構造式（ＩＩａ）で表される添加剤を添加することなく感光体を作製したものであり、比較例４は、前記構造式（ＩＩａ）で表される添加剤に代えて前記構造式（Ｆ）で表される酸化防止剤を添加したものであるが、前記構造式（ＩＩａ）で表される添加剤が含まれない感光体はいずれも、光照射後のＶo、ＶＬが著しく低下し、画像濃度変化ΔＩＤも著しく大きな値になった。比較例５〜９は、それぞれ異なる添加剤を感光層に添加して感光体を作製したものであるが、ＶＬの上昇を示すものもある。画像濃度変化ΔＩＤについては、比較例３に比べれば変化の程度は小さいが実用に供するレベルではなく、ＶＬ上昇を起こす物もあり実施例１〜１３に比べて劣る結果となった。
実施例の感光体については、最大吸収波長λｍａｘは３００ｎｍ〜３７０ｎｍの範囲にあり、電位特性、画像特性とも問題ない。比較例５〜９については、最大吸収波長λｍａｘが３００ｎｍ〜３７０ｎｍの範囲からははずれていた。
以上の説明から、電荷輸送層に前記一般式（Ｉ）で表される電荷輸送物質と、前記一般式（ＩＩ）で表される添加剤とを含有した電子写真感光体は、高応答性であり、かつ耐光疲労性も向上したことが分かった。
【産業上の利用可能性】
【０１００】
本発明の電子写真感光体は、画像形成装置の小型化、高速化に伴う、感光体の小径化、周速の早いプロセスに対応でき、しかも耐光性に優れているので、例えばレーザープリンタ、ダイレクトデジタル製版機、直接又は間接の電子写真多色画像現像方式を用いたフルカラー複写機、フルカラーレーザープリンター、及びフルカラー普通紙ファックス等に幅広く使用できる。
【符号の説明】
【０１０１】
１      電子写真感光体
２      除電ランプ
３      帯電チャージャ
５      露光部
６      現像手段
７      転写前チャージャ
９      記録媒体
１０      転写チャージャ
１１      分離チャージャ
１３      クリーニング前チャージャ
１４      ファーブラシ
１５      ブレード
１６      クリーニング手段
１０１      感光体
１０２      露光手段
１０３      帯電手段
１０５      クリーニング手段
１０６      現像手段
１０７      転写手段
２０１      支持体
２０２      電荷発生層
２０３      電荷輸送層
【図２】
2010164639.tif 000069
【図１】
2010164639.tif 000070
【図３】
2010164639.tif 000071
【図４】
2010164639.tif 000072
【図５】
2010164639.tif 000073
【図６】
2010164639.tif 000074
【図７】
2010164639.tif 000075
【図８】
2010164639.tif 000076